РЕЗИСТИВНЫЙ ЭЛЕМЕНТ СВЕЧИ ЗАЖИГАНИЯ С ПОВЫШЕННЫМ СОДЕРЖАНИЕМ ФАЗЫ ZrSiO4

2
2
4
1. Свеча (1) зажигания, имеющая корпус (2), расположенный в этом корпусе (2) изолятор (3), расположенный в изоляторе (3) центральный электрод (4), расположенный в изоляторе (3) контактный стержень (8), расположенный в изоляторе (3) резистивный элемент (7), который пространственно расположен между центральным электродом (4) и контактным стержнем (8) и электрически соединяет центральный электрод (4) с контактным стержнем (8) и который содержит резистивный панат (71), который состоит из смешанного материала, который содержит ZrO и SiO, и расположенный с обращенного к камере сгорания торца корпуса (2) боковой электрод (5), который совместно с центральным электродом (4) образует искровой зазор, отличающаяся тем, что смешанный материал резистивного паната (71) содержит также ZrSiO.
2. Свеча (1) зажигания по п. 1, отличающаяся тем, что степень превращения q, вычисляемая по приведенной ниже формуле, составляет по меньшей мере 40%:
где w(X) означает долю материала X в мас.% в резистивном панате (71).
3. Свеча (1) зажигания по п. 1 или 2, отличающаяся тем, что относительное изменение сопротивления резистивного паната (71) по истечении 300 часов эксплуатации составляет менее 50%.
4. Способ (100) изготовления свечи зажигания, прежде всего свечи зажигания по одному из пп. 1-3, заключающийся в выполнении следующих стадий:
подготавливают (103) изолятор,
2
2
изолятор (3) заполняют (107) смешанным материалом, который предназначен для образования резистивного паната (71) и который содержит ZrO и SiO,
2
2
4
изолятор (3) и находящийся в нем смешанный материал нагревают (120) до температуры Т по меньшей мере 870°С, вследствие чего при этом ZrO и SiOв смешанном материале по меньшей мере частично реагируют между собой с образованием ZrSiO.
5. Способ (100) по п. 4, отличающийся тем, что степень превращения q, вычисляемая по приведенной ниже формуле, составляет по меньшей мере 40%:
где w(X) означает долю материала X в мас.% в резистивном панате (71).
6. Способ (100) по п. 4 или 5, отличающийся тем, что температура Т лежит в пределах от 870 до 965°С.
7. Способ (100) по одному из пп. 4-6, отличающийся тем, что температуру Т поддерживают в течение по меньшей мере 15 мин и прежде всего максимум 60 мин, при этом чем выше температура Т, тем короче может быть время выдержки при ней.